(57)【要約】【課題】本発明によれば、印画ズレと画像の鮮明性を並立することができる受容紙用ポリエステルフィルムを提供すること。【解決手段】フィルムの見かけ密度が０．６０ｇ／ｃｍ３以上０．９０ｇ／ｃｍ３未満であり、フィルムの少なくとも一方の表面のピッカーズ硬度が０．５ｇｆ／μｍ２以上２．０ｇｆ／μｍ２以下である受容紙用ポリエステルフィルム。【選択図】なし【特許請求の範囲】
【請求項１】
フィルムの見かけ密度が０．６０ｇ／ｃｍ３以上０．９０ｇ／ｃｍ３未満であり、フィルムの少なくとも一方の表面のピッカーズ硬度が０．５ｇｆ／μｍ２以上２．０ｇｆ／μｍ２以下である受容紙用ポリエステルフィルム。
【請求項２】
空洞を含有する層（Ｂ層）を少なくとも１層以上有する請求項１に記載の受容紙用ポリエステルフィルム。
【請求項３】
フィルムの総厚みが７０μｍ以上１５０μｍ以下であり、前記空洞を含有する層（Ｂ層）の少なくとも片面にポリエステル層（Ａ層または／およびＣ層）を有し、該ポリエステル層１層あたりの厚みが４ｕｍを超え１５ｕｍ以下である請求項２に記載の受容紙用ポリエステルフィルム。
【発明の詳細な説明】
【技術分野】
【０００１】
本発明は、印画ズレがなく、画像の鮮明度に優れた受容紙用ポリエステルフィルムに関するものである。
【背景技術】
【０００２】
従来より、ポリエステルフィルムは、感熱記録シートなど受容紙の基材として用いられ、一般的に、天然紙／接着層／ポリエステルフィルム／（易接着層）／受容層形成コート層という受容シートの構成の一部に用いられている。この受容層形成コート層の上に、インクリボンがサーマルヘッドで押し付けられながら加熱され、受容層形成コート層を通して、ポリエステルフィルムの表面側にインクが転写して印字される。
この受容紙の基材にポリエステルフィルムが用いられるのは、表面平滑性と適度のクッション性を合わせ持つため、転写時のサーマルヘッド、インクリボンと基材表面で均一な接触が出来るようになり、天然紙では得られない良好な印画性が得られるためである。
そのポリエステルフィルムの構成として、光沢性を持たせる外層とクッション性を持たせた空洞層の２層構成、もしくは、クッション性を持たせた空洞層の両面に光沢性を持たせる外層を積層させた３層構成のフィルムが知られている。例えば、特許文献１乃至３に記載されるとおり、ポリエステルフィルムに空洞を形成させる核材を添加して空洞を含有した層でクッション性を付与し、その空洞を含有した層の表面に、空洞をなるべく形成させない層を積層させて、印画性を良好なものとしている。
【先行技術文献】
【特許文献】
【０００３】
【特許文献１】特開平１１−２４０９７２号公報
【特許文献２】特開２０００−３５５１６６号公報
【特許文献３】特開２００５−２３８６２２号公報
【発明の概要】
【発明が解決しようとする課題】
【０００４】
受容シートには、通常、Ｃ（シアン）、Ｍ（マゼンタ）、Ｙ（イエロー）・表面保護コーティグが順列されたインクリボンをサーマルヘッドで加熱転写しながら、受容シートの表面に、Ｃ（シアン）、Ｍ（マゼンタ）、Ｙ（イエロー）が順番に同じ位置に転写され、それらのカラーの濃度を調整して、受容シートの表面には様々な色のカラー画像を形成させる。この画像の鮮明さを求めると、基材にクッション性を付与させてしっかりとインクリボンが基材に接触するようにしなければならない。また、受容シートの最下位置に設けられる天然紙は、ポリエステルフィルムと接触する天然紙の表面粗さがポリエステルフィルムよりも粗い。そのため、十分なクッション性をポリエステルフィルムに付与しないと、天然紙の粗さが受容シートの印刷面にまで影響を及ぼし印画面があれてしまい見た目の鮮明性に欠けてしまう。
【０００５】
特許文献１乃至３に記載されている方法では、その印画の鮮明性を求めるべくクッション性には優れるが、受容シートにサーマルヘッドが組み込み、インクリボンの走行性が悪化することで、それぞれのカラーが異なる位置に積層され、画像に含まれる対象物の図柄の輪郭や色味がズレやすくなってしまう。
【０００６】
本発明の目的は、上記従来技術の課題に鑑み、印画ズレと画像の鮮明性を並立することができる受容紙用ポリエステルフィルムを提供することにある。
【課題を解決するための手段】
【０００７】
本発明者らは、上記課題に鑑みてなされたものであり、特定の構成を有するフィルムであれば、上記課題を解決することを見出し、本発明を完成するに至ったものである。
すなわち、本発明は下記により得ることができる。
（１）フィルムの見かけ密度が０．６０ｇ／ｃｍ３以上０．９０ｇ／ｃｍ３未満であり、フィルムの表面のピッカーズ硬度が０．５ｇｆ／μｍ２以上２．０ｇｆ／μｍ２以下である受容紙用ポリエステルフィルム。
（２）空洞を含有する層（Ｂ層）を少なくとも１層以上有する（１）に記載の受容紙用ポリエステルフィルム。
（３）フィルムの総厚みが７０μｍ以上１５０μｍ以下であり、前記空洞を含有する層（Ｂ層）の少なくとも片面にポリエステル層（Ａ層または／およびＣ層）を有し、該ポリエステル層１層あたりの厚みが４ｕｍ以上１５ｕｍ以下である（２）に記載の受容紙用ポリエステルフィルム。
【発明の効果】
【０００８】
本発明によれば、印画ズレと画像の鮮明性を並立することができる受容紙用ポリエステルフィルムを提供することができる。
【発明を実施するための形態】
【０００９】
本発明のポリエステルフィルムを実施するための形態について、以下説明する。
【００１０】
本発明のポリエステルフィルムは、ポリエステルを主成分とするポリエステル樹脂からなるフィルムである。ポリエステル樹脂は、エステル結合を主鎖の主要な結合鎖とする高分子の総称であり、エチレンテレフタレート、エチレン−２，６−ナフタレート、ブチレンテレフタレート、エチレン−α，β−ビス（２−クロロフェノキシ）エタン−４，４’−ジカルボキシレートなどから選ばれた少なくとも１種の構成成分を主成分とし、これら構成成分は１種のみ用いても、２種以上併用してもよいが、中でも、品質、経済性などを総合的に考慮すると、ポリエチレンテレフタレートを主成分とすることが好ましい。また、これらポリエステル樹脂には、さらに他のジカルボン酸成分やジオール成分が一部、好ましくは２０モル％以下共重合されていてもよい。
【００１１】
本発明のフィルムの見かけ密度は、０．６０ｇ／ｃｍ３以上０．９０ｇ／ｃｍ３未満であることが必要である。見かけ密度が０．６０ｇ／ｃｍ３未満であると、フィルムのクッション性が向上し、天然紙の表面粗さを吸収すること、サーマルヘッドが受容シートの面により接触しやすくなることで、画像の鮮明性は向上するが、クッション性が高くなりすぎるため、サーマルヘッドとの摩擦が高くなり印画ズレが発生する。見かけ密度が０．９０ｇ／ｃｍ３を超える場合、クッション性が低下するため、サーマルヘッドとの摩擦が低くなり印画ズレの発生はしにくくなるが、天然紙の表面粗さが吸収されにくく、サーマルヘッドが受容シートの面により接触性が悪くなること、断熱性が低下するため、画像の鮮明性が低下する傾向にある。このクッション性を付与するには、詳しくは、後述するが、フィルムに空洞を含有することで達成しやすくなる。より好ましくは、０．６５ｇ／ｃｍ３以上０．８５ｇ／ｃｍ３未満である。
【００１２】
本発明のフィルムは、少なくとも一方の表面のピッカーズ硬度は０．５ｇｆ／μｍ２以上２．０ｇｆ／μｍ２以下であることが必要である。ピッカーズ硬度が０．５ｇｆ／μｍ２未満であると、受容シートとサーマルヘッドとの摩擦が大きくなり印画ズレが発生しやすくなる。ピッカーズ硬度が２．０ｇｆ／μｍ２を超えると、受容シートとサーマルヘッドとの摩擦が小さく、印画ズレは発生しにくくなるが、サーマルヘッドがインクリボンを介して受容シート表面に接触しにくく、サーマルヘッドからの熱量が受容シートの表層に近い部分で断熱できず、画像の鮮明性が低下する傾向がある。また、ピッカーズ硬度は、見かけ密度の影響を受けやすく、０．５ｇｆ／μｍ２未満であると、受容シートとした際に、折れやすく、受容層表面にシワを発生させてしまう場合がある。ピッカーズ硬度を該範囲とするためには、ポリエステルフィルムの全体の厚み、全体の見かけ密度、ポリエステル層（Ａ層）厚み、ポリエステル層（Ａ層）の粒子含有量を１．０質量％以下とすることなどが挙げられる。
【００１３】
本発明のフィルムは、空洞を含有する層（Ｂ層）を少なくとも１層以上有することが好ましい。空洞を含有する層（Ｂ層）をフィルム中に有することで、容易にフィルムにクッション性を付与しやすくなるからである。空洞を含有する層（Ｂ層）に、空洞を含有せしめる方法としては、(1) ポリエステルに発泡剤を含有せしめ、押出や製膜時の加熱により発泡、あるいは化学的分解により発泡させて気泡を形成する方法、(2) ポリエステルの押出時にガスまたは気化可能物質を添加する方法、(3) ポリエステルに該ポリエステルと非相溶の熱可塑性樹脂（非相溶樹脂）を添加し、それを一軸または二軸延伸することにより微細な気泡を発生させる方法、(4) 前記の非相溶樹脂の代わりに気泡形成性の無機粒子を多量添加する方法等が好ましく用いられる。本発明の目的の範囲内であれば、いずれの方法を用いてもよいが、製膜性、内部に含有せしめる気泡の量の調整し易さ、より微細で均一な大きさの気泡の形成し易さ、さらに軽量性などの総合的な点から、上記(3)の非相溶樹脂の使用する方法が特に好ましく用いられる。ここで言う非相溶樹脂とは、ポリエステル以外の熱可塑性樹脂であって、かつ該ポリエステルに対して非相溶性を示す熱可塑性樹脂であり、ポリエステル中では粒子状に分散し、延伸によりフィルム中に気泡を形成せしめる効果が大きい樹脂が好ましい。より具体的に述べれば、非相溶樹脂とは、ポリエステルと上記非相溶樹脂とを溶融した系を、公知の方法、好ましくは、示差走査熱量計（ＤＳＣ）、動的粘弾性測定等で測定した場合に、ポリエステルに相当するガラス転移温度（以降、Ｔｇと省略する）以外に該非相溶樹脂に相当するＴｇが観察される樹脂である。
【００１４】
このような非相溶樹脂の融点は、ポリエステルの融点よりも低温であって、かつ製膜時にフィルムを熱固定して配向させる際の温度（熱処理温度）よりも高温であることが特に好ましい。かかる点から該非相溶樹脂の中でも、ポリエチレン、ポリプロピレン、ポリブテン、ポリメチルペンテンのようなポリオレフィン樹脂、ポリスチレン樹脂、ポリアクリレート樹脂、ポリカーボネート樹脂、ポリアクリロニトリル樹脂、ポリフェニレンスルフィド樹脂、フッ素系樹脂などが好ましく用いられる。これらの非相溶樹脂は単独重合体であっても共重合体であってもよく、さらには２種以上の非相溶樹脂を併用してもよい。これらの中でも、臨界表面張力の小さなポリプロピレン、ポリメチルペンテンのようなポリオレフィン樹脂が好ましく、さらにはポリメチルペンテンが最も好ましい。該ポリメチルペンテンは相対的にポリエステルとの表面張力差が大きく、かつ融点が高いため、添加量当たりの気泡形成の効果が大きいという特徴があり、非相溶樹脂として特に好ましいものである。
【００１５】
本発明における微細な空洞とは、感度向上のためフィルム自身に断熱性やクッション性を付与せしめることに寄与できるものであり、ポリエステル中に含有させた該非相溶樹脂を核として生成されたものであることが最も好ましい。さらに、空洞を含有する層（Ｂ）の断面（厚み方向）を走査型電子顕微鏡（ＳＥＭ）または透過型電子顕微鏡（ＴＥＭ）などによって観察したとき、気泡部分の断面積（ただし、気泡生成の核となる非相溶樹脂部分は除く）の平均値が１〜２５μｍ２であるものが好ましく、より好ましくは１．５〜２０μｍ２、さらに好ましくは２〜１５μｍ２である。
【００１６】
空洞を含有する層（Ｂ層）中の非相溶樹脂の含有量は、Ｂ層全体に対して１〜３５重量％が好ましく、より好ましくは５〜３０重量％、さらには１０〜２５重量％の範囲が最も好ましい。受容紙用途に用いられる本発明のフィルムは、紙に類似する白色性が求められるところ、含有量が上記範囲より少ない場合には、フィルムの白色性や隠蔽性などを向上させることが難しく、逆に含有量が上記範囲より多い場合には、延伸時にフィルム破れ等が生じやすくなって、生産性が低下する場合がある。
【００１７】
また、空洞を含有する層（Ｂ層）において、非相溶樹脂の分散径が小さくなることで延伸により発生する気泡をより微細化でき、結果的にフィルムの白色性や製膜性を向上させることができるので、前述したポリエステルと非相溶樹脂の他に、さらに分散剤を添加することが、より好ましい。上記の効果を示す分散剤としては、カルボキシル基やエポキシ基等の極性基やポリエステルと反応性のある官能基をもったオレフィン系の重合体または共重合体、ジエチレングリコール、ポリアルキレングリコール、界面活性剤、熱接着性樹脂等を用いることができる。もちろん、これらは単独でも２種以上を併用してもよい。かかる分散剤は、あらかじめ重合反応において分散剤を共重合化したポリエステルとして使用しても、直接そのまま使用してもよい。
【００１８】
本発明のフィルムの総厚みは特に規定されないが、７０〜１５０μｍであることが、耐折れしわ性等の加工性、白色性、断熱性、印刷特性のバランスの点から好ましい。
【００１９】
本発明のフィルムは、空洞を含有する層（Ｂ層）の少なくとも片面にポリエステル層（Ａ層および／またはＣ層）を有することが好ましい。空洞を含有する層（Ｂ層）の少なくとも片面にポリエステル層（Ａ層またはＣ層）を有することで、容易に本発明の見かけ密度、ピッカーズ硬度を満足するフィルムとすることができ、さらに、空洞を含有する層（Ｂ層）の両面にそれぞれポリエステル層（Ａ層、Ｃ層）を有することで、フィルムの製造工程におけるＢ層の粒子脱落による汚染を防止ることができる。また、Ａ層／Ｂ層／Ａ層（２種３層）、Ａ層／Ｂ層／Ｃ層（３種３層）といった空洞を含有する層の両面にポリエステル層を設けることで、フィルムの見かけ密度やポリエステル層の厚みにもよるが、受容シートとした際の折れシワを発生しやすくなる。
【００２０】
本発明のフィルムは、ポリエステル層（Ａ層および／またはＣ層）の１層あたりの厚みが４μｍ以上１５μｍ以下であることが、より天然紙の影響を受けにくく、また、より高感度で印画の鮮明性を上げるために好ましい。ポリエステル層（Ａ層および／またはＣ層）の１層あたりの厚みが薄く４μｍ未満となると、高感度にはなり画像の鮮明性は向上するが、天然紙の表面粗さが粗れるため印画の鮮明性が低下したり、空洞を含有する層（Ｂ層）のクッション性の影響を受けやすく印画ズレが発生しやすくなる。ポリエステル層（Ａ層および／またはＣ層）の１層あたりの厚みが、１５μｍを超えると、天然紙の表面粗さや空洞を含有する層（Ｂ層）のクッション性の影響を受けにくく印画ズレは発生しにくくなるが、感度低下により画像の鮮明性を損なう。ポリエステル層（Ａ層および／またはＣ層）の１層あたりの厚みは、より好ましくは７μｍ以上１４μ以下である。
【００２１】
ポリエステル層（Ａ層および／またはＣ層）は、無機粒子を層全体に対して１〜３５重量％となるよう含有してもよい。無機粒子としては、例えば湿式および乾式シリカ、コロイダルシリカ、炭酸カルシウム、珪酸アルミ、リン酸カルシウム、アルミナ、炭酸マグネシウム、炭酸亜鉛、酸化チタン、酸化亜鉛（亜鉛華）、酸化アンチモン、酸化セリウム、酸化ジルコニウム、酸化錫、酸化ランタン、酸化マグネシウム、炭酸バリウム、炭酸亜鉛、塩基性炭酸鉛（鉛白）、硫酸バリウム、硫酸カルシウム、硫酸鉛、硫化亜鉛、マイカ、雲母チタン、タルク、クレー、カオリン、フッ化リチウムおよびフッ化カルシウム等を使用することができ、粒子を含有することで、フィルムの易滑性を付与することができる。また、光沢性の観点から、ポリエステル層（Ａ層および／またはＣ層）中には２種類以上の無機粒子を組みあわせて、１種の無機粒子の含有量の一部をその無機粒子の粒子径よりも大きくしてさらに易滑性を向上させつつ光沢性を並立する事もできる。白色度向上の観点からは、より好ましくは、酸化チタンと炭酸カルシウムまたは硫酸バリウムが選択される。
【００２２】
かかる無機粒子は、ポリエステル中での平均粒子径が、好ましくは０．０５〜１０μｍ、より好ましくは０．１〜３μｍであるものがよい。かかる平均粒子径が上記範囲外である場合、凝集などによる無機粒子の均一分散性不良、あるいは粒子自身によってフィルム表面の光沢または平滑性が低下する場合があるので好ましくない。
【００２３】
該層（Ａ層および／またはＣ層）に入れる粒子としては有機粒子も用いることができる。架橋高分子粒子、シュウ酸カルシウム、アクリル粒子、イミド粒子などを挙げることができる。
【００２４】
次に、本発明の受像紙用ポリエステルフィルムの製造方法について、その一例を説明するが、本発明は、かかる例のみに限定されるものではない。
押出機（Ａ）と押出機（Ｂ）と押出機（Ｃ）を有する複合製膜装置において、ポリエステル層（Ｂ）を形成するため、真空乾燥したポリエステルのチップと真空乾燥したポリエステルに非相溶樹脂を含有させたチップとを、非相溶樹脂および無機粒子を１〜３５重量％となるように混合し、これを２６０〜３００℃に加熱された押出機（Ｂ）に供給し、溶融押出後１０〜５０μｍカットのフィルターにて濾過した後に、Ｔダイ複合口金内に導入する。この原料には、必要に応じて分散剤を０．０５〜１０重量％添加してもよい。また、非相溶樹脂の添加は、予めマスターチップとしたものを真空乾燥して使用してもよい。一方、ポリエステル層（Ａ層および／またはＣ層）を積層するため、ポリエステルのチップおよび無機粒子のマスターチップを、無機粒子が１〜３５重量％となるよう混合し、充分に真空乾燥する。この原料には、必要に応じて蛍光増白剤を０．０１〜１．５重量％添加せしめてもよい。次に、この乾燥原料を、２６０〜３００℃に加熱された押出機（Ａ）、押出機（Ｃ）に供給し、ポリエステル（Ｂ）層の場合と同様に溶融、濾過してＴダイ複合口金内に導入する。
Ｔダイ複合口金内では押出機（Ｂ）のポリマーが中央部に、押出機（Ａ）のポリマーが、押出機（Ｂ）の片面に、押出機（Ｃ）のポリマーが、押出機（Ａ）の反対面側の表層になるように積層してシート状に共押出成形し、溶融積層シートを得る。
この溶融積層シートを、表面温度１０〜６０℃に冷却されたドラム上で静電気により密着冷却固化し、未延伸積層フィルムを作製する。該未延伸積層フィルムを７０〜１２０℃に加熱したロール群に導き、長手方向（縦方向、すなわちフィルムの進行方向）に２〜５倍延伸し、２０〜３０℃のロール群で冷却する。
続いて、長手方向に延伸したフィルムのポリエステル層（Ａ層）側に、必要に応じて、コロナ放電処理を施した後、該処理面に塗布層形成塗液を塗布する。この後、フィルムの両端をクリップで把持しながらテンターに導き、９０〜１５０℃に加熱した雰囲気中で長手方向に直角な方向（横方向）に２〜５倍に延伸する。
延伸倍率は、縦、横それぞれ２〜５倍とするが、その面積倍率（縦延伸倍率×横延伸倍率）は６〜２０倍であることが好ましい。面積倍率が６倍未満であると得られるフィルムの白色性やフィルム強度が不十分となり、逆に面積倍率が２０倍を超えると延伸時に破れを生じ易くなる傾向がある。
このようにして得られた二軸延伸フィルムの結晶配向を完了させて平面性、寸法安定性を付与するために、引き続きテンター内にて１５０〜２４０℃で１〜３０秒間の熱処理を行ない、均一に徐冷後、室温まで冷却して巻き取ることにより、本発明のポリエステルフィルムを得ることができる。なお、上記熱処理工程中では、必要に応じて横方向あるいは縦方向に３〜１２％の弛緩処理を施してもよい。また、二軸延伸は逐次延伸あるいは同時二軸延伸のいずれでもよく、また二軸延伸後に縦、横いずれかの方向に再延伸してもよい。
【実施例】
【００２５】
［特性の測定方法および評価方法］
本発明の特性値は、次の評価方法、評価基準により求められる。
【００２６】
（１）フィルム、各層の厚み（μｍ）
ＪＩＳ  Ｃ２１５１（１９９０年）に準じて、マイクロメータを用いてフィルムの厚み測定をする。測定は任意の５箇所について行い、平均値をもってフィルムの全体の厚みとした。
サンプルを凍結処理した後断面を切り出し、その断面を走査型電子顕微鏡Ｓ−２１００Ａ形（（株）日立製作所製）を用いて５００〜５，０００倍に拡大観察して撮影した断面写真より、微細な気泡の含有の有無を調べた。気泡含有の有無の判定は、断面写真の気泡部分の平均断面積を真円に換算したときの平均値として求めたとき１μｍ２以上ならば気泡含有層と判断し、気泡が連続的に含有する層を気泡を含有する層（Ｂ層）と含有しない層をポリエステル層（Ａ層および／またはＣ層）とに区別した。
また、断面写真より各ポリエステル層の厚み方向の長さを計測し、拡大倍率から逆算して各層の厚みを求めた。なお、気泡部分の断面積、各ポリエステル層の厚みを求めるに当たっては、互いに異なる測定視野から任意に選んだ計５箇所の断面写真を使用し、その平均値として算出し、マイクロメータにて測定した全体厚みに対し、層比から算出した各層の割合をかけることで、各層の厚みを算出した。
【００２７】
（２）見かけ密度
フィルムを１００×１００ｍｍ角に切取り、ダイアルゲージを取り付けたものにて１０点の厚みを測定し、厚みの平均値ｄ（μｍ）を計算する。また、天秤にて秤量し、重さｗ（ｇ）を１０−４ｇの単位まで読み取る。この時、見かけ密度を次式により求めた。
【００２８】
見かけ密度（ｇ／ｃｍ３）＝ｗ／ｄ×１００
（３）ナノインデンターによるピッカーズ硬度試験
ピッカーズ硬さ試験（ＪＩＳ  Ｚ  ２２４４）に従い、
Ｎａｎｏ Ｉｎｄｅｎｔｅｒ Ｇ２００（Ａｇｉｌｅｎｔ Ｔｅｃｈｎｏｌｏｇｉｅｓ，Ｉｎｃ．製）を用い、バーコビッチ圧子を用い、最大荷重０．２ｇｆにて押し込み試験を行った。得られた結果から、硬度HITを算出した。
なお、算出のために用いた傾きＳは、試験により得られた荷重変位曲線の、除荷曲線のうち、最大荷重から最大荷重の３０％荷重まで範囲より算出した。測定は、３回測定行い、その平均を求め、これを硬度ＨＩＴとした。その硬度ＨＩＴに対し、係数０．９２６９×１０３を乗算しＨｖ１（ｋｇ／ｍｍ２）を求め、そのＨｖ１に、係数９．８×１０−６を乗算してＨｖ２（ｇｆ／μｍ２）を算出し、これをピッカーズ硬度とした。表には、Ａ層またはＣ層のピッカーズ硬度を示す。なお、Ａ層とＣ層が異なる厚みの場合は厚みが薄い方の層の表面のピッカーズ硬度を示す。
【００２９】
（４）印画ズレの評価
本発明のポリエステルフィルムの表面（Ａ層またはＣ層で、Ａ層とＣ層が異なる厚みの場合は厚みが薄い方の層の表面）に、受容層形成塗液を塗布する。
［受容層形成塗液］
ポリエステル樹脂（東洋紡績（株）製、バイロン２００） ２０部
シリコーンオイル（信越化学工業（株）製、Ｘ−２２−３０００Ｔ） ２部
トルエン ３９部
メチルエチルケトン ３９部
次に秤量１２５ｇ／ｍ２の紙の両側に受容層が外側になるように貼合せをおこない、キャノン社製カードフォトプリンター「ＣＰ−３００」（キャノン製）と専用のインキリボン（カラーインク、ペーパーセット ＫＬ−３６ＩＰに付属のもの）を用いて、該受容シートの受容層形成面にテスト印字を行い、下記により判定した。◎、〇が合格である。
◎：印画のズレが確認されず、きれいであり良好。
〇：僅かに印画のズレが見られるものの、おおむねきれいであり良好。
×：はっきりと印画のズレが確認できる。
【００３０】
（５）画像の鮮明性評価
（４）と同様にして、受容層に対して、灰色のベタ印刷物を行う。得られた印画物に対して、下記により判定した。◎、〇が合格である。
◎：ムラなく印画できている。
〇：わずかにムラや線状模様がみられる。
×：はっきりとしたムラや線状模様がみられる。
【００３１】
（６）印画性の総合評価
（４）および（５）で評価した、印画ズレ、印画の鮮明性の両方の評価をもって、下記のとおり総合評価とした。
◎：いずれも◎の評価であるもの。
〇：いずれかが〇の評価であり、×の評価を有しないもの。
×：×の評価を一つでも有するもの。
【００３２】
（実施例１）
押出機（ａ）、押出機（ｂ）を有する複合製膜装置において、ポリエステル層（Ａ層）および（Ｃ層）を形成するため、常法で得られたポリエチレンテレフタレート（融点：２５６℃：以降ＰＥＴ−１と省略する）に、凝集シリカ粒子（平均粒子径２．６μｍ）をポリエステル層（Ａ層）および（Ｃ層）に対して、それぞれ０．２６重量％となるように含有したポリエチレンテレフタレート（融点２５６℃）を１８０℃で３時間真空乾燥した後、押出機（ａ）側に供給し、２８０℃で溶融押出後、３５μｍカットフィルターにより異物濾過を行ったのちに、Ｔダイ複合口金に導入した。
【００３３】
空洞を含有する層（Ｂ層）を形成するため、ＰＥＴ−１に、ポリメチルペンテン（三井化学（株）製、ＴＰＸ、ＤＸ８２０：以降ＰＭＰと省略する）を１９重量％、ＰＥＴ−１に分散剤として分子量４,０００のポリエチレングリコール（以降、ＰＥＧと省略する）を１０重量％含有させた共重合ＰＥＴをＰＥＧが空洞を含有する層（Ｂ層）を構成する樹脂全体に対し１重量％となるように添加し、更にヒンダードフェノ−ル系酸化防止剤を０．０５重量％添加したものを１８０℃で３時間真空乾燥した後に、押出機（ｂ）側に供給し、２８０℃で溶融押出後３５μｍカットフィルターにより異物濾過を行ったのちに、Ｔダイ複合口金に導入した。
【００３４】
次いで、該口金内でポリエステル層（Ａ層）（Ｃ層）が空洞を含有する層（Ｂ層）の両表層に積層されるよう合流せしめた後、シート状に共押出して溶融積層シートとした。そして、該溶融積層シートを、表面温度２５℃に保たれたドラム上に静電荷法で密着冷却固化させて未延伸積層フィルムを得た。続いて、該未延伸積層フィルムを常法に従い８５℃に加熱したロール群で予熱した後、９０℃の加熱ロールを用いて長手方向（縦方向）に１．１倍微延伸した後、３．１倍本延伸を行い、２５℃のロール群で冷却して一軸延伸フィルムを得た。この一軸延伸フィルムの両端をクリップで把持しながらテンター内の１３０℃の予熱ゾーンに導き、引き続き連続的に１１０℃の加熱ゾーンで長手方向に直角な方向（横方向）に３．３倍延伸した。さらに引き続いて、テンター内の熱処理ゾーンで２２０℃の熱処理を施し、さらに１８０℃で４％横方向に弛緩処理を行った後、更に１４０℃で１％弛緩処理を行い、次いで均一に徐冷後に巻き取って、ポリエステル層（Ａ層）およびポリエステル層（Ｃ層）が片側１０．０μｍ、空洞を含有する層（Ｂ層）が１１５μｍ、の構成とした厚み１３５μｍのポリエステルフィルムを得た。
かくして得られたポリエステルフィルムの特性は、表１のとおりであって、感熱転写記録用の受容紙シート基材として優れていることが分かる。
【００３５】
（実施例２）
Ｃ層のポリエステル層は作成せず、Ａ層／Ｂ層の２層構成とし、表１に記載の厚みとする以外は実施例１と同様にしてポリエステルフィルムを得た。
【００３６】
（実施例３）
実施例１の厚み構成を表１に記載のとおりとすること以外は実施例１と同様にしてポリエステルフィルムを得た。
【００３７】
（実施例４）
実施例１のポリエステルフィルムに表１の密度となるようにＢ層のＰＭＰの含有量を調整すること、厚み構成を表１とすること以外は実施例３と同様にしてポリエステルフィルムを得た。
【００３８】
（比較例１）
Ａ層およびＣ層のポリエステル層は作成せず、Ｂ層単体のフィルムを製造した。Ｂ層には、凝集シリカ粒子や空洞含有形成のＰＭＰは添加せず、白色化のためチタン粒子を１４重量％となるようにポリエステル樹脂に添加し、１００μｍの厚みとなるよう、実施例１と同様にして、ポリエステルフィルムを得た。
比較例１のフィルムを用いた受容シートは、印画の鮮明性が劣った。天然紙の表面粗さが受容シート面に析出し表面が粗れ、また、断熱の機能を果たす層がなかったため、厚み方向にサーマルヘッドの熱量が拡散されたためと考えられる。
【００３９】
（比較例２）
表１の密度となるようにＢ層のＰＭＰの含有量を調整すること、厚み構成を表１とすること以外は実施例３と同様にしてポリエステルフィルムを得た。
比較例２のフィルムを用いた受容シートは、見かけ密度が低く、クッション層の厚みに対して外層が薄くピッカーズ硬度が低下し印画ズレが発生した。
【００４０】
（比較例３）
比較例２の２層構成とすること以外は比較例２と同様にしてポリエステルフィルムを得た。比較例２同様、比較例３のフィルムを用いた受容シートは、見かけ密度が低く、クッション層の厚みに対して外層が薄く、ピッカーズ硬度が低下し印画ズレが発生した。
また、さらに、フィルムの折れシワも発生した。
【００４１】
（比較例４）
表１の密度となるようにＢ層のＰＭＰの含有量を調整すること、厚み構成を表１とすること以外は実施例１と同様にしてポリエステルフィルムを得た。
【００４２】
比較例４を用いた受容シートは、ピッカーズ硬度が高くなり印画の鮮明性が低下した。
【００４３】
【表１】
2020045439.tif 000002